(57)【要約】本発明は、従来の太陽電池パネルよりも高い熱伝導率を有する材料を用いることによって、より大きい電気出力及び／又は増加した効率のための改良された封止剤及びバックシートを含む太陽電池パネルに関する。特定の態様によれば、改良された材料は、充填剤を含む一方で十分な誘電特性を保持する。特定の他の態様によれば、本発明は、太陽電池セルの間の改良された封止剤、及び改良されたバックシートを有する太陽電池パネルを包含する。また、本発明は、改良された材料を含む太陽電池パネルの製造方法も包含する。【選択図】図１
2011517137.tif 000002
【特許請求の範囲】
【請求項１】
ポリマー材料；及び
充填剤材料；
を含み、少なくとも約０．２６Ｗ／ｍ・Ｋの熱伝導率、及び６０Ｈｚにおいて測定して少なくとも約２．０の誘電率を有する、光電池又は半導体封止剤。
【請求項２】
ポリマー材料が、エチレン酢酸ビニル、ポリウレタン、ポリシリコーン、ポリプロピレン、ポリエチレンイオノマー、及びこれらの組み合わせからなる群から選択される、請求項１に記載の封止剤。
【請求項３】
ポリマー材料が、約４重量％〜約９０重量％の酢酸ビニルを含むエチレンと酢酸ビニルとのコポリマーを含む、請求項１に記載の封止剤。
【請求項４】
充填剤材料がガラス繊維を含む、請求項１に記載の封止剤。
【請求項５】
封止剤が約０．１体積％〜約３０体積％の充填剤材料を含む、請求項１に記載の封止剤。
【請求項６】
充填剤材料をポリマー材料中に分散させるため、或いは光電池又は半導体の他の材料への封止剤の接着を促進させるための少なくとも１種類のシランカップリング剤を更に含む、請求項１に記載の封止剤。
【請求項７】
少なくとも１種類のシランカップリング剤が、
アミノ基、エポキシ基、フェニル基、ビニル基、アルキル基からなる群から選択される第１のタイプの反応基；及び
メトキシ反応性基、エトキシ反応性基、及びこれらの組み合わせからなる群から選択される第２のタイプの反応基；
を含む、請求項６に記載の封止剤。
【請求項８】
充填剤材料が、窒化アルミニウム、炭酸カルシウム、ケイ酸カルシウム、タルク、バライト、クレー、酸化チタン、マグネタイト、酸化アルミニウム、二酸化ケイ素、窒化ホウ素、炭化ケイ素、及びこれらの組み合わせからなる群から選択される、請求項１に記載の封止剤。
【請求項９】
充填剤材料が約０．００１μｍ〜約１０００μｍの平均粒径を有する、請求項１に記載の封止剤。
【請求項１０】
封止剤が更なる処理のためのペレットを形成する、請求項１に記載の封止剤。
【請求項１１】
封止剤がシート又はフィルムを形成する、請求項１に記載の封止剤。
【請求項１２】
充填剤材料が約１以上のアスペクト比を有する、請求項１に記載の封止剤。
【請求項１３】
充填剤材料が少なくとも約５のアスペクト比を有する、請求項１に記載の封止剤。
【請求項１４】
ポリマー材料が化学的架橋剤を含む、請求項１に記載の封止剤。
【請求項１５】
封止剤が少なくとも１．３×１０−７ｍ２／秒の熱拡散率を有する、請求項１に記載の封止剤。
【請求項１６】
熱伝導率を３０℃において測定する、請求項１に記載の封止剤。
【請求項１７】
ポリマー材料；
充填剤材料；
を含み、６０Ｈｚにおいて測定して少なくとも約２．０の誘電率、及びニートの形態のポリマー材料よりも高い熱伝導率を有する、光電池又は半導体バックシート。
【請求項１８】
ポリマー材料が、ポリプロピレン、ポリエチレンテレフタレート、ポリフッ化ビニル、ポリフッ化ビニリデン、ポリテトラフルオロエチレン、及びこれらの組み合わせからなる群から選択される、請求項１７に記載のバックシート。
【請求項１９】
ポリエステル、アルミニウム、ポリフッ化ビニル、ポリフッ化ビニリデン、及びこれらの組み合わせを含む更なる積層された層を更に含む、請求項１７に記載のバックシート。
【請求項２０】
バックシートが、ポリフッ化ビニル−ポリエステル−ポリフッ化ビニル、ポリフッ化ビニル−アルミニウム−ポリフッ化ビニル、ポリフッ化ビニル−アルミニウム−ポリエステル、ポリプロピレン、ポリエチレンテレフタレート、ポリフッ化ビニル、ポリフッ化ビニリデン、ポリテトラフルオロエチレン、及びこれらの組み合わせからなる群から選択される多層材料を含む、請求項１７に記載のバックシート。
【請求項２１】
充填剤材料が、炭酸カルシウム、ケイ酸カルシウム、タルク、バライト、クレー、ルチル型酸化チタン、アナターゼ型酸化チタン、マグネタイト、アルミナ、二酸化ケイ素、窒化アルミニウム、窒化ホウ素、炭化ケイ素、及びこれらの組み合わせからなる群から選択される、請求項１７に記載のバックシート。
【請求項２２】
少なくとも１つの光電池セルの正面に対して配置されている正面層；
少なくとも１つの光電池セルの背面の少なくとも一部に接触し、少なくとも部分的に少なくとも１つの光電池セルとバックシートとの間に配置されており、第１のポリマー材料及び第１の熱伝導性充填剤材料を含み、少なくとも約０．２６Ｗ／ｍ・Ｋの熱伝導率、及び６０Ｈｚにおいて測定して少なくとも約２．０の誘電率を有する封止剤；及び
バックシート；
を含む、正面層及び少なくとも１つの光電池セルを含む太陽電池パネル。
【請求項２３】
バックシートが、第２のポリマー材料及び第２の熱伝導性充填剤材料を含み、バックシートが、６０Ｈｚにおいて測定して少なくとも約２．０の誘電率、及びニートの形態の第２のポリマー材料よりも高い熱伝導率を有する、請求項２２に記載の太陽電池パネル。
【請求項２４】
バックシートが少なくとも約１．４Ｗ／ｍ・Ｋの熱伝導率を有するガラスシートを含む、請求項２２に記載の太陽電池パネル。
【請求項２５】
第１のポリマー材料がエチレン酢酸ビニルを含み、第２のポリマー材料がポリエチレンテレフタレートを含む、請求項２３に記載の太陽電池パネル。
【請求項２６】
エチレン酢酸ビニルが、約４重量％〜約９０重量％の酢酸ビニルを含み、約５〜約４０ｇ／１０分のメルトフローインデックスを有するエチレンと酢酸ビニルとのコポリマーを含む、請求項２５に記載の太陽電池パネル。
【請求項２７】
少なくとも１つの太陽集光器を更に含む、請求項２２に記載の太陽電池パネル。
【請求項２８】
少なくとも１つの光電池セルが、同様の条件下で運転する従来の光電池セル又はパネルと比較して直射の頭上からの日光下で少なくとも約２．０℃低く運転される、請求項２２に記載の太陽電池パネル。
【請求項２９】
少なくとも１つの光電池セルが、同様の条件下で運転する従来の光電池セル又はパネルと比較して直射の頭上からの日光下で少なくとも約０．５％多い電力を生成する、請求項２２に記載の太陽電池パネル。
【請求項３０】
正面層を準備し；
正面層の少なくとも一部の上に封止剤材料の第１のシートを配置し；
封止剤材料の第１のシートの上に少なくとも１つの光電池セルを配置し；
少なくとも１つの光電池セルの上に、第１のポリマー材料及び第１の充填剤材料を含み、少なくとも約０．２６Ｗ／ｍ・Ｋの熱伝導率、及び６０Ｈｚにおいて測定して少なくとも約２．０の誘電率を有する封止剤材料の第２のシートを配置し；
封止剤材料の第２のシートの上に、第２のポリマー材料及び第２の充填剤材料を含み、少なくとも約２．０の誘電率、及びニートの形態の第２のポリマー材料よりも高い熱伝導率を有するバックシートを配置し；そして
第１のシート又は第２のシートを十分に架橋させるのに十分な時間及び十分な温度で太陽電池パネルを積層する；
ことを含む太陽電池パネルの製造方法。
【請求項３１】
積層に真空を用いて、太陽電池パネルから、空気、湿分、他の揮発性成分、及びこれらの組み合わせからなる群から選択されるものを除去する、請求項３０に記載の方法。
【請求項３２】
封止剤材料の第１のシートが封止剤材料の第２のシートと異なる、請求項３０に記載の方法。
【発明の詳細な説明】
【技術分野】
【０００１】
本出願は、２００８年４月１４日出願の米国仮出願６１／０４４，６１８（これは明らかにその全部を参照として本明細書中に包含する）からの優先権の利益を主張する。
本発明は、改良された効率、より大きな電気出力、及び／又は減少した運転温度のために、太陽電池パネル及び太陽電池パネルモジュールにおいてより高熱伝導性の材料を用いることに関する。
【背景技術】
【０００２】
従来の光電池集電体又は太陽電池デバイスは、通常は、ガラス基板と背面の電気絶縁材料との間に配置された複数の太陽電池セルを含む。封止剤を用いて、ガラス基板、太陽電池セル、及び背面の電気絶縁材料を一緒に結合する。従来の太陽電池デバイスは、積層のために未充填の封止剤を用いている。
【０００３】
一般に、太陽電池デバイスは、運転温度がそれぞれ１℃上昇するにつれて約０．４％〜約０．５％の電力を損失する。通常は、太陽電池デバイスは日光に対して完全に直射状態に配置され、変換の非効率性及び日射の吸収のためにそれらの周囲よりも高い温度で運転される。望ましくないことに、太陽電池デバイスのこれらの上昇した運転温度は、電気出力を大きく低下させる可能性がある。
【発明の概要】
【発明が解決しようとする課題】
【０００４】
背面又は底面材料を横切って温度及び／又は熱を伝導及び／又は放散させることにより太陽電池デバイスの運転温度を低下させることによって、より大きな出力及び／又はより高い効率で運転される太陽電池デバイスに対する必要性及び要望が存在する。
【課題を解決するための手段】
【０００５】
本発明の一形態は、背面又は底面の材料及び／又は層を横切って及び／又はこれを通して熱を周囲に移動させることによって、より大きな出力、改良された効率、及び／又は低下した運転温度のために、太陽電池パネル及び太陽電池モジュールにおいてより高熱伝導性の材料及び／又はパッケージを用いることである。信頼できる運転のために十分な誘電特性を保持しながら、従来の材料よりも高い熱伝導率を有する、太陽電池パネルにおいて用いる封止剤及び／又はバックシートに対する必要性が存在する。
【０００６】
本発明のこれら及び他の形態は、封止剤ポリマー材料及び封止剤充填剤材料を含み、少なくとも約０．２６Ｗ／ｍ・Ｋの熱伝導率、及び６０Ｈｚにおいて測定して少なくとも約２．０の誘電率を有する光電池又は半導体封止剤によって少なくとも部分的に達成される。
【０００７】
また、本発明は、バックシートポリマー材料及びバックシート充填剤材料を含み、６０Ｈｚにおいて測定して少なくとも約２．０の誘電率、及びニートの形態のバックシートポリマー材料よりも高い熱伝導率を有する、光電池又は半導体バックシートも包含する。
【０００８】
本発明は、更に、少なくとも１つの光電池セルの正面に対して配置されている正面層；少なくとも１つの光電池セルの背面の少なくとも一部に接触し、少なくとも部分的に少なくとも１つの光電池セルとバックシートとの間に配置されている封止剤；を有する、正面層及び少なくとも１つの光電池セルを含む太陽電池パネルを包含する。封止剤は、第１のポリマー材料及び第１の熱伝導性充填剤材料を含み、封止剤は、少なくとも約０．２６Ｗ／ｍ・Ｋの熱伝導率、及び６０Ｈｚにおいて測定して少なくとも約２．０の誘電率を有する。
【０００９】
本発明は、更に、正面層を準備し；正面層の少なくとも一部の上に封止剤材料の第１のシートを配置し；封止剤材料の第１のシートの上に少なくとも１つの光電池セルを配置し；少なくとも１つの光電池セルの上に封止剤材料の第２のシートを配置する；工程を含む太陽電池パネルの製造方法を包含する。封止剤材料の第２のシートは、第１のポリマー材料及び第１の充填剤材料を含み、封止剤材料の第２のシートは、少なくとも約０．２６Ｗ／ｍ・Ｋの熱伝導率、及び６０Ｈｚにおいて測定して少なくとも約２．０の誘電率を有する。
【００１０】
この方法は、また、封止剤材料の第２のシートの上にバックシートを配置する工程も含む。バックシートは、第２のポリマー材料及び第２の充填剤材料を含み、少なくとも約２．０の誘電率、及びニートの形態の第２のポリマー材料よりも高い熱伝導率を有する。この方法は、また、第１のシート及び／又は第２のシートを十分に架橋させるのに十分な時間及び十分な温度で太陽電池パネルを積層する；工程も含む。
【００１１】
本発明の上記の及び他の特徴及び形態は、図面を考慮して解釈される以下の詳細な説明からより良好に理解される。
【図面の簡単な説明】
【００１２】
【図１】図１は、一態様による太陽電池パネルの断面分解概略図である。
【図２】図２は、一態様による熱伝導率のグラフである。
【図３】図３は、一態様による気体透過率のグラフである。
【図４】図４は、対照パネルと一態様による充填封止剤を有するパネルとの間の温度差のグラフである。
【図５】図５は、対照パネルと一態様による充填封止剤を有するパネルとの間の温度差のグラフである。
【図６】図６は、対照パネルと一態様による充填封止剤を有するパネルとの間の温度差及び電力差のグラフである。
【図７】図７は、対照パネルと一態様による充填封止剤を有するパネルとの間の温度差及び電力差のグラフである。
【発明を実施するための形態】
【００１３】
ここで用いる「封止剤」という用語は、広範には、限定なしに、半導体、太陽電池パネル、太陽電池モジュール、太陽電池アレイ、及び／又は任意の他の好適なアセンブリの部品の少なくとも一部を、積層、接着、結合、接着剤接着、封止、コーキング、及び／又は接合するために有用な化合物又は材料を包含する。
【００１４】
ここで用いる「バックシート」という用語は、広範囲は、限定なしに、半導体、太陽電池パネル、太陽電池モジュール、太陽電池アレイ、及び／又は任意の他の好適なアセンブリの太陽に面する側と反対の側の上の層又は被覆の少なくとも一部のために有効な化合物又は材料を包含する。望ましくは、バックシートは、例えば短絡を阻止し、及び／又はデバイスの信頼できる運転を可能にするなどのための誘電特性を有する。
【００１５】
ここで用いる「熱伝導率」という用語は、広範には、限定なしに、熱又は熱エネルギーを伝導及び／又は移動させる材料の特性を包含する。熱伝導率は、通常は１メートルあたり１ケルビン温度あたりのワット数、又は時にはメートル・ケルビン温度あたりのワット数、或いはＷ／ｍ・Ｋとして示される単位を有する。特定の態様によれば、３０℃において０．１Ｗ／ｍ・Ｋ〜６０Ｗ／ｍ・Ｋの範囲の熱伝導率を、ＡＳＴＭ−Ｅ１５３０−０４：「保護熱流計法によって材料の熱移動に対する抵抗を評価するための標準的な試験法」にしたがって測定する。他の態様によれば、熱伝導率は、室温、雰囲気温度、太陽電池パネルの運転温度、約２３℃、及び／又は任意の他の好適な温度において測定する。材料の熱伝導率は、材料が熱エネルギーを移動又は放散させる能力に直接影響し、例えば熱伝導率が増加すると熱移動の増加が得られる。
【００１６】
ここで用いる「誘電率」という用語、或いは時には「相対静的誘電率」、「相対誘電率」、及び／又は「静的誘電率」と呼ばれるものは、広範には、限定なしに、与えられた条件下において静電電束線を集中させる材料の特性を包含する。誘電率は、無次元の数又は単位を有しない数である。特定の態様によれば、誘電率は、ＡＳＴＭ−Ｄ１５０−９８：「固体電気絶縁体のＡＣ損失特性及び誘電率（誘電定数）に関する標準的な試験法」に記載された方法にしたがって測定する。
【００１７】
ここで用いる「Ｄ５０」粒径という用語は、体積の５０％が示されたＤ５０よりも大きい粒子から構成され、体積の５０％が示されたＤ５０値よりも小さい粒子から構成される中位径を包含する。
【００１８】
ここで用いる「熱拡散率」又は時には「α」と呼ばれるものは、ｍ２／秒で測定し、次の等式：
α＝Ｋ／ρＣｐ
を用いて算出する。
【００１９】
ここで、用語「Ｋ」は、上記に記載した熱伝導率（Ｗ／ｍ・Ｋ）を指す。「Ｃｐ」という用語はＪ／ｋｇ・Ｋで測定される比熱を指し、「ρ」という用語はｇ／ｃｍ３で測定される密度を指す。熱拡散率は、任意の好適な値を含むことができ、広範には、熱を貯蔵するのに対して熱を伝導する材料の能力を包含する。物理的には、より高い熱拡散率を有する材料は、例えば熱を貯蔵するよりも熱を伝導するより大きな能力を有することを示す。一態様によれば、好適な熱拡散率は、約１．０×１０−４〜約１．０×１０−７ｍ２／秒、好ましくは約１．０×１０−５〜約１．０×１０−６ｍ２／秒、より好ましくは少なくとも約１．３×１０−７ｍ２／秒の範囲である。
【００２０】
図１の断面分解図において概略的に示すように、一態様によれば、太陽電池パネル１０は、正面層１２とバックシート２０との間に配置されている１以上の太陽電池セル１６を含む。望ましくは、バックシート２０は、従来の太陽電池デバイスに対して増加した熱伝導率を有する。第１の封止剤シート１４は、望ましくは良好な光学特性を有し、正面層１２に対する光電池セル１６の正面側に積層する。第２の封止剤１８は、望ましくは増加した熱伝導率を有し、バックシート２０に対する光電池セル１６の背面側に積層する。
【００２１】
図１の部材は必ずしも一定の縮尺で描かれてはおらず、本発明の態様を限定するものではない。組み立てられた太陽電池パネルは、望ましくは、部品の間及び／又は中の積層された密な熱的及び／又は物理的接触を有する。
【００２２】
一態様によれば、本発明は、ポリマー材料及び充填剤材料を含み、少なくとも約０．２６Ｗ／ｍ・Ｋの熱伝導率、及び６０Ｈｚにおいて測定して少なくとも約２．０の誘電率を有する光電池又は半導体封止剤を包含する。
【００２３】
ポリマー材料としては、広範には、通常は（しかしながら必須ではない）１以上の繰り返し単位を有する、任意の好適な天然、合成、及び／又は組み合わせの比較的高分子量の化合物が挙げられる。ポリマー材料のタイプとしては、以下のもの及び以下のもの組み合わせ：
（１）ポリエチレン、ポリプロピレン、エチレン及びプロピレンのコポリマー、ポリエチレンイオノマー、エチレン及びエチレン酢酸ビニルのコポリマー、架橋ポリエチレンなどのようなポリオレフィン；
（２）ポリエチレンテレフタレート、ポリエチレンナフタレート、ポリトリメチレンテレフタレート、ポリブチレンテレフタレート、ポリカーボネートなどのようなポリエステル；
（３）ナイロンなどのようなポリアミド；
（４）ポリメチルメタクリレート、ポリメチルアクリレートなどのようなアクリレート類；
（５）熱可塑性ポリウレタン、ポリブタジエン、シリコーン、ポリイソプレン、天然ラバーなどのようなエラストマー；
（６）ポリフッ化ビニリデン、ポリフッ化ビニル、ポリテトラフルオロエチレンなどのようなフルオロポリマー；
（７）ポリ乳酸、ポリヒドロキシブチレート、ポリヒドロキシアルカノエートなどのような生物分解性ポリマー；
（８）ポリ塩化ビニル、ポリ酢酸ビニル、ポリスチレンなどのようなビニルポリマー；及び
（９）種々の熱可塑性樹脂、熱硬化性樹脂、プラストマー、及び／又は任意の他の好適な鎖状分子のような他のもの；
が挙げられる。
【００２４】
ここで用いる組み合わせは、広範には、開示からのそれぞれ任意の好適な量の１種類以上の他のポリマーと組み合わせた開示から選択される任意の好適な量の任意のポリマーを指す。望ましくは、ポリマー材料は、好適な熱的及び／又は誘電特性を有する。
【００２５】
一態様によれば、封止剤は、非充填及び／又はニートの封止剤よりも低い熱容量も有する。熱容量は、物質の温度を上昇させるのに必要な熱エネルギーの量を包含し、例えばＪ／°Ｋとして測定することができる。特定の態様によれば、熱容量は、ＡＳＴＭ−Ｅ１２６９−０５：「示差走査熱量測定によって比熱容量を測定するための標準的な試験法」によって測定する。
【００２６】
一態様によれば、封止剤のポリマー材料は、例えば約４重量％〜約９０重量％の酢酸ビニル、好ましくは約２０重量％〜約６０重量％の酢酸ビニル、より好ましくは約３３重量％の酢酸ビニルのような任意の好適な比のエチレンと酢酸ビニルとのコポリマーを含む。エチレン酢酸ビニルは、例えば約５〜約４０ｇ／１０分、好ましくは約１０〜約２０ｇ／１０分、より好ましくは約１５ｇ／１０分のメルトフローインデックスのような、任意の好適な分子量及び／又は粘度を有していてよい。ニート又は純粋なエチレン酢酸ビニルは、約０．２０Ｗ／ｍ・Ｋの熱伝導率、及び２５℃において測定して約２．２７Ｊ／ｇ・Ｋの熱容量を有する。太陽電池セルにおいて用いるようなケイ素は、約１５３Ｗ／ｍ・Ｋの熱伝導率、及び約０．７１Ｊ／ｇ・Ｋの熱容量を有する。
【００２７】
充填剤材料としては、広範には、任意の好適な天然、合成、及び／又は組み合わせの、少なくとも部分的にポリマー材料と異なる物質が挙げられる。充填剤材料としては、例えば、無機物、繊維、金属化合物、及び／又は任意の他の好適な物質を挙げることができる。一態様によれば、封止剤の充填剤材料としては、例えば織成ガラス繊維、不織ガラス繊維、ガラスマット、ガラススクリム、バルクガラス繊維、ステープルガラス繊維、及び／又は任意の他の好適なケイ素ベースの材料のようなガラス繊維が挙げられる。ガラス繊維は、例えば約１μｍ〜約１００μｍ、好ましくは約５μｍ〜約２０μｍ、より好ましくは約６．５μｍのような任意の好適な直径を有していてよい。
【００２８】
他の態様によれば、封止剤の充填剤材料としては、例えば、炭酸カルシウム（３．５９Ｗ／ｍ・Ｋの熱伝導率）、ケイ酸カルシウム、タルク、バライト、硫酸バリウム（１．３１Ｗ／ｍ・Ｋの熱伝導率）、クレー、金属化合物、半金属化合物、ルチル型酸化チタン（５．１２Ｗ／ｍ・Ｋの熱伝導率）、アナターゼ型酸化チタン、マグネタイト（５．１Ｗ／ｍ・Ｋの熱伝導率）、アルミナ（３０Ｗ／ｍ・Ｋの熱伝導率）、二酸化ケイ素（７．６Ｗ／ｍ・Ｋの熱伝導率）、窒化アルミニウム（１００Ｗ／ｍ・Ｋの熱伝導率）、ケイ灰石（２．５Ｗ／ｍ・Ｋの熱伝導率）、及び／又は炭化ケイ素（１２０Ｗ／ｍ・Ｋの熱伝導率）が挙げられる。望ましくは、充填剤材料は、更なる構造的完全性を与え、及び／又は太陽電池パネルの製造を助ける。
【００２９】
図２に示すように、一態様によれば、充填剤材料（ケイ灰石及び炭化ケイ素）含有量の効果によってエチレン酢酸ビニルの熱伝導率が大きく増加する。例えば、５体積％のケイ灰石及び炭化ケイ素を加えると、複合体エチレン酢酸ビニルの熱伝導率がそれぞれ１８％及び２３％向上する。１０体積％のケイ灰石及び炭化ケイ素を加えると、複合体エチレン酢酸ビニルの熱伝導率がそれぞれ４２％及び５７％向上する。上記で議論したように、熱伝導率のこれらの増加によって、太陽電池パネルからの熱を背面及び／又は底面を通して放散させて、運転温度を低下させ、したがって太陽電池パネルの出力及び／又は効率を増加させることができる。例えば図２に示すように、充填剤材料のより高いレベルにおいては、１０倍、及び驚くべきことに更にはほぼ３０倍の熱伝導率の更なる増加が可能である。
【００３０】
充填剤材料は、任意の好適な寸法及び／又は形状を有していてよい。一態様によれば、充填剤材料は、例えば約０．００１μｍ〜約１０００μｍ、好ましくは約０．１μｍ〜約２５０μｍ、より好ましくは約０．２μｍ〜約５０μｍ、更により好ましくは約０．２μｍ〜約２．０μｍのような均等平均粒径又は「Ｄ５０」を有する。例えば平均粒径又はＤ５０を算出するなどの好適な均等平均粒径測定方法としては、顕微鏡法及び／又は沈降分析が挙げられる。
【００３１】
充填剤材料は、例えば少なくとも約１Ｗ／ｍ・Ｋ、好ましくは少なくとも約５Ｗ／ｍ・Ｋ、より好ましくは少なくとも約１００Ｗ／ｍ・Ｋのような任意の好適な熱伝導率を有していてよい。
【００３２】
一態様によれば、充填剤材料は、例えば約１．０以上、好ましくは約１０より大きく、より好ましくは約５０より大きく、更により好ましくは約１００より大きいようなその最も短い寸法に対するその最も長い寸法のアスペクト比を有する。アスペクト比は無次元の数である。
【００３３】
充填剤材料は、例えば約０．１〜約１０、好ましくは約１〜約５のような任意の好適な比重を有していてよい。比重は、水の密度に対する物質の密度の比を包含し、無次元の数である。一態様によれば、比重は、ＡＳＴＭ−Ｄ７９２−００：「置換によるプラスチックの密度及び比重（相対密度）に関する標準的な試験法」によって測定することができる。
【００３４】
封止剤には、例えば約０．１体積％〜約３０体積％、好ましくは約２体積％〜約１５体積％、より好ましくは約４体積％〜約６体積％のような、質量又は体積基準で任意の好適な量の充填剤材料を含ませることができる。望ましくは、充填剤材料は、単一の少なくとも比較的均一な相で封止剤内に均一に分散及び／又は分配した状態で保持する。
【００３５】
封止剤材料の熱伝導率は、例えば少なくとも０．１５Ｗ／ｍ・Ｋ、好ましくは少なくとも０．２Ｗ／ｍ・Ｋ、好ましくは少なくとも０．２６Ｗ／ｍ・Ｋ、より好ましくは少なくとも約０．３Ｗ／ｍ・Ｋのような任意の好適な値を有することができる。他の態様によれば、封止剤の熱伝導率は、少なくとも約０．５Ｗ／ｍ・Ｋ、或いは少なくとも約０．７５Ｗ／ｍ・Ｋ、或いは少なくとも約１．０Ｗ／ｍ・Ｋ、或いは少なくとも約２．０Ｗ／ｍ・Ｋ、或いは少なくとも約３．０Ｗ／ｍ・Ｋ、或いは少なくとも約５．０Ｗ／ｍ・Ｋ、或いは少なくとも約７．５Ｗ／ｍ・Ｋ、或いは少なくとも約１０Ｗ／ｍ・Ｋを有する。
【００３６】
封止剤材料の６０Ｈｚにおいて測定される誘電率は、例えば約０．５〜約３０、好ましくは約１〜約１０、より好ましくは約２〜約５、より好ましくは少なくとも約２．０のような任意の好適な値を有することができる。
【００３７】
本発明の封止剤には、例えば、化学的架橋剤、接着促進剤、安定剤、カップリング剤、界面活性剤、紫外線抑制剤、紫外線吸収剤、酸化防止剤、共薬剤、及び／又は任意の他の好適な材料のような任意の他の更なる材料及び／又は化合物を更に含ませることができる。一態様によれば、好適な化学的架橋剤又は熱硬化性活性化剤としてはペルオキシドが挙げられ、好適な酸化防止剤としてはブチル化ヒドロキシトルエン及び／又は他の非フェノール系タイプの酸化防止剤が挙げられる。
【００３８】
一態様によれば、封止剤は、例えば充填剤材料をポリマー材料中に分散させ及び／又は接着を促進させるための少なくとも１種類のシランカップリング剤を含む。望ましくは、少なくとも１種類のシランカップリング剤は、例えばアミノ基、エポキシ基、フェニル基、ビニル基、アルキル基、及び／又は任意の他の好適な化学基のような第１のタイプの官能基又は反応基を有し、例えばメトキシ反応性基、エトキシ反応性基、及び／又は任意の他の好適な化学基のような第２のタイプの官能基又は反応基を有する。一態様によれば、第１の官能基は有機分子と反応し、第２の官能基は無機分子と反応する。
【００３９】
封止剤の要素又は成分は、例えば乾燥ブレンダー、混練ロール、押出機、キャスト装置、ブロー装置、成形装置、及び／又は任意の他の好適な配合機械又は装置のような種々のタイプの装置によって処理することができる。
【００４０】
一態様によれば、封止剤は、例えば更なる処理又は使用を可能又は容易にするなどのために、ペレットに成形することができる。他の態様によれば、封止剤は、例えば更なる処理又は使用を可能又は容易にするなどのために、シート又はフィルムに成形することができる。更に他の態様によれば、封止剤は、例えば更なる処理又は使用を可能又は容易にするなどのために、ガラスマット上か又はガラスマットと組み合わせて成形することができる。
【００４１】
シート及び／又はフィルムは、例えば約０．５μｍ〜約５０００μｍ、約１０μｍ〜約２０００μｍ、好ましくは約１０μｍ〜約１０００μｍ、より好ましくは約１０μｍ〜約５００μｍのような任意の好適な厚さを有していてよい。シート及び／又はフィルムは、高いアスペクト比を有する寸法、及び／又は概して平面状又は平坦な形状を有する。
【００４２】
一態様によれば、封止剤は、良好な光学特性、例えば透明なガラスと同等の屈折率及び透明度を有する。良好な光学特性を有する封止剤を、ガラスと太陽電池セルの正面側との間、及び／又は太陽電池セルの背面側とバックシートとの間で用いることができる。他の態様によれば、封止剤は、並の光学特性、例えば半透明、艶消し、曇り、及び／又は濁った外観を有する。並の光学特性を有する封止剤は、望ましくは光電池セルの背面とバックシートとの間で用いることができる。更に他の態様によれば、封止剤は、劣った光学特性、例えば不透明及び／又は無地の外観を有する。劣った光学特性を有する封止剤は、望ましくは光電池セルの背面とバックシートとの間との間で用いることができる。
【００４３】
一態様によれば、「太陽電池セルの背面側とバックシートとの間」という用語は、太陽電池セルの側面側又は側面部の少なくとも一部の周囲を包含するが、太陽電池セルの正面側又は正面部は包含しない。望ましくは、少なくとも良好な光学特性を有する封止剤の正面シート又は第１のシートを、ガラスと太陽電池セルの正面側との間に配置又は配列して、太陽電池セルの背面側とバックシートとの間に配置又は配列されている封止剤の第２のシートと共に太陽電池セルの間の領域を結合及び／又は接合する。更により望ましくは、太陽電池セルは、封止剤の層の間に完全に挟み込む。
【００４４】
一態様によれば、本発明は更に、ポリマー材料及び充填剤材料を含み、６０Ｈｚにおいて測定して少なくとも約２．０の誘電率、及びニートの形態のポリマー材料よりも高い熱伝導率を有する光電池又は半導体バックシート又はバックカバーを包含する。
【００４５】
「ニート」又は「ニートの形態」という用語は、更なる物質を含まないことを指す。「バージン」という用語も、更なる物質を含まないことを指すことができ、通常は予め処理していない材料を包含する。熱伝導率、熱容量、ポリマー材料、充填剤材料、添加剤などのような封止剤に関する上記の説明は、一般にバックシートに適用される。望ましくは、バックシートは太陽電池パネルに関する防水及び／又は耐候保護を与える。ポリエチレンテレフタレートは、約０．１５Ｗ／ｍ・Ｋの熱伝導率、及び約１．１７Ｊ／ｇ・Ｋの熱容量を有する。
【００４６】
一態様によれば、バックシートのポリマー材料としては、ポリプロピレン、ポリエチレンテレフタレート、ポリフッ化ビニル、ポリフッ化ビニリデン、及び／又は任意の他の好適なプラスチック材料が挙げられる。バックシートには、１以上の複合体又は積層体層を含ませることができる。バックシートには、例えば１、２、３、４、６、８、及び／又は任意の他の好適な数のような任意の数の層を含ませることができる。
【００４７】
他の態様によれば、バックシートは、例えばポリエステル、アルミニウム、銅、鋼、ガラス、ポリフッ化ビニル、ポリフッ化ビニリデン、ポリテトラフルオロエチレン、及び／又は任意の他の好適な物質のような更なる積層体層を含む。
【００４８】
一態様によれば、複合体バックシートの誘電率は、望ましくは６０Ｈｚにおいて測定して少なくとも２．０であるが、バックシートの個々の層及び／又は成分は、それ自体で、例えば太陽電池パネルの完全性、操作性、及び／又は効率を犠牲にすることなく導電体であってよい。他の態様によれば、バックシートは、例えばポリフッ化ビニル−ポリエステル−ポリフッ化ビニル、ポリフッ化ビニル−アルミニウム−ポリフッ化ビニル、ポリフッ化ビニル−アルミニウム−ポリエステル、及び／又は任意の他の好適な物質の組み合わせのような多層材料を含む。
【００４９】
一般的に、しかしながら必須ではないが、バックシートは劣った光学特性を有し、更に着色剤、顔料、及び／又は任意の他の好適な更なる物質を含ませることができる。
一態様によれば、バックシートには、ガラスシート又は他の好適な比較的剛性の材料を含ませることができる。ガラスバックシートには、正面シートと同じか又は異なる材料を含ませることができる。一態様によれば、ガラスバックシートは、ソーダ石灰ガラス、ホウケイ酸ガラス、及び／又は任意の他の好適な材料を含む。望ましくは、しかしながら必須ではないが、ガラスバックシートは、例えば更なる充填剤及び／又は被覆を含むことなどによって、正面シートよりも高い熱伝導率を有する。好適な充填剤又は被覆には、金属、ポリマー、無機物、及び／又はバックシートの熱伝導特性を向上させる任意の他の材料又は物質を含ませることができる。一態様によれば、ガラスバックシートは、少なくとも約１．４Ｗ／ｍ・Ｋの熱伝導率を有する。
【００５０】
他の態様によれば、太陽電池セル技術によれば、太陽電池パネルは、望ましくは、しかしながら必須ではないが、太陽電池セルとガラスバックシートとの間に封止剤材料の層を含む。
【００５１】
本発明の充填バックシートは、望ましくは湿分及び／又は蒸気の透過性を減少させる曲がりくねった流路を形成する。バックシートを通る湿分の透過は、腐食を増加させ、短絡を増加させ、運転効率を低下させ、及び／又は太陽電池パネルの耐用年数を短くする。バックシートを通る曲がりくねった流路によって、望ましくは湿分及び／又は信頼性に関係する問題の可能性を減少させることができる。図３に示すように、一態様によれば、気体透過率の減少は、特に高アスペクトのシート状充填剤に関して大きく、例えば約２０％超、約４０％超、約５０％超、更には約８０％超の減少を与えることができる。シート状充填剤には、例えばクレー、ナノクレー、タルク、及び／又は任意の他の好適な物質を含ませることができる。
【００５２】
一態様によれば、バックシートは、炭酸カルシウム、ケイ酸カルシウム、タルク、バライト、クレー、ルチル型酸化チタン、アナターゼ型酸化チタン、マグネタイト、アルミナ、二酸化ケイ素、窒化アルミニウム、窒化ホウ素、炭化ケイ素、及び／又は任意の他の好適な物質の充填剤材料を含む。
【００５３】
一態様によれば、本発明は更に、正面層及び少なくとも１つの光電池セルを有する太陽電池パネルを包含する。太陽電池パネルには、少なくとも１つの光電池セルの正面側に対して配置されている正面層、少なくとも１つの光電池セルの背面側の少なくとも一部に接触し、少なくとも部分的に少なくとも１つの光電池セルとバックシートとの間に配置されている封止剤を含ませることができる。封止剤は、第１のポリマー材料及び熱伝導性充填剤材料を含み、少なくとも約０．２６Ｗ／ｍ・Ｋの熱伝導率、及び６０Ｈｚにおいて測定して少なくとも約２．０の誘電率を有する。
【００５４】
一態様によれば、太陽電池パネルは、第２のポリマー材料及び第２の熱伝導性充填剤材料を含み、６０Ｈｚにおいて測定して少なくとも約２．０の誘電率、及びニートの形態の第２のポリマー材料よりも高い熱伝導率を有するバックシートを更に含む。他の態様によれば、バックシートはガラスシートを含む。
【００５５】
正面層又はシートは、紫外光、可視光、及び／又は赤外光の少なくとも一部に対して透過性の任意の好適な材料を含む。一態様によれば、正面シートは、ガラス、ソーダ石灰ガラス、ホウケイ酸ガラス、強化ガラス、ポリカーボネート、及び／又は任意の他の好適な材料を含む。他の態様によれば、正面シートは、例えばアモルファスシリコン及び／又は任意の他の好適な材料のような反射防止被覆を含む。
【００５６】
光電池セル及び／又は太陽電池セルは、シリコンウエハーのような（しかしながらこれに限定されない）紫外光、可視光、及び／又は赤外光の少なくとも一部を捕捉し及び／又は電気に変換するための任意の好適な材料を含む。
【００５７】
太陽電池パネルの一態様によれば、第１のポリマー材料はエチレン及びエチレン酢酸ビニルのコポリマーを含み、第２のポリマー材料はポリエチレンテレフタレートを含む。更なる態様によれば、エチレン酢酸ビニルは、約４重量％〜約９０重量％の酢酸ビニルを含み、約５〜約４０ｇ／１０分のメルトフローインデックスを有するエチレンと酢酸ビニルとのコポリマーを含む。
【００５８】
太陽電池パネルの一態様によれば、第１のポリマー材料は第２のポリマー材料と同じである。太陽電池パネルの他の態様によれば、第１のポリマー材料は第２のポリマー材料と異なる。
【００５９】
太陽電池パネルの一態様によれば、第１の熱伝導性充填剤材料は第２の熱伝導性充填剤材料と同じである。太陽電池パネルの他の態様によれば、第１の熱伝導性充填剤材料は第２の熱伝導性充填剤材料と異なる。
【００６０】
他の態様によれば、太陽電池パネルは、例えばレンズ、フレネルレンズ、凸レンズ、凹レンズ、複合体レンズ、反射器、及び／又は出力及び／又は太陽電池効率を向上又は増加させる任意の他の好適なデバイスのような、少なくとも１つの太陽集光器及び／又は増倍器を更に含む。太陽集光器は、望ましくは、しかしながら必須ではないが、正面層の上、上方、及び／又はこれに隣接して配置することができる。一態様によれば、正面層を太陽集光器に置き換える。集光及び／又は増倍された太陽電池パネルは、上昇した運転温度を有していて、例えば本発明のより高熱伝導性の材料によって更に利益を享受する可能性がある。
【００６１】
本発明はまた、正面層を準備し；正面層の少なくとも一部の上に封止剤材料の第１のシートを配置し；封止剤材料の第１のシートの上に少なくとも１つの光電池セルを配置し；少なくとも１つの光電池セルの上に、第１のポリマー材料及び第１の充填剤材料を含み、少なくとも約０．２６Ｗ／ｍ・Ｋの熱伝導率、及び６０Ｈｚにおいて測定して少なくとも約２．０の誘電率を有する封止剤材料の第２のシートを配置する；工程を含む、太陽電池パネルの製造方法も包含する。
【００６２】
太陽電池パネルの製造方法は、封止剤材料の第２のシートの上に、第２のポリマー材料及び第２の充填剤材料を含み、少なくとも約２．０の誘電率、及びニートの形態の第２のポリマー材料よりも高い熱伝導率を有するバックシートを配置し；そして、第１のシート及び／又は第２のシートを十分に架橋させるのに十分な時間及び十分な温度で太陽電池パネルを積層する；工程を更に含む。
【００６３】
上記に記載の工程の順番は工程の可能な順番を示しているが、いかなるようにも限定するように解釈すべきではない。上記に記載の要素の相対的な物理的配列は可能な構成を示しているが、いかなるようにも限定するように解釈すべきではない。
【００６４】
十分な積層のために十分な時間及び／又は温度で太陽電池パネルを積層することは、封止剤の少なくとも一部の有機成分を、例えば少なくとも約４０重量％のゲル含量、好ましくは少なくとも約５５重量％のゲル含量、より好ましくは少なくとも約７０重量％のゲル含量に架橋することを含む。
【００６５】
一態様によれば、積層工程は、真空又は減圧を用いて、太陽電池パネルから空気、湿分、他の揮発性成分、及び／又は任意の他のあまり望ましくない物質を除去及び／又は置換することを含む。望ましくは、積層工程によって、太陽電池パネルの隣接する部分又は部品の間の密な接触が生起し、例えばバブルが減少することによって熱伝導率が増加し且つ完全性が向上する。
【００６６】
一態様によれば、望ましくは、しかしながら必須ではないが、封止剤材料の第１のシートは封止剤材料の第２のシートと異なる。他の態様によれば、望ましくは、しかしながら必須ではないが、封止剤材料の第１のシートは封止剤材料の第２のシートと相違しない。他の構成が可能である。
【００６７】
一態様によれば、太陽電池パネルは封止剤の正面シートを含まないが、封止剤の単一のバックシートによって太陽電池パネルのための適当な積層が与えられる。或いは、他の態様によれば、太陽電池パネルは封止剤のバックシートを含まないが、封止剤の単一の正面シートによって太陽電池パネルの適当な積層が与えられる。他の態様によれば、封止剤のシートは、太陽電池セル及び／又は配線の少なくとも一部の周りに、裂け目、切れ目、及び／又は穿孔を含む。更に他の態様によれば、バックシートは別の封止剤の第２の層又は背面層を太陽電池パネルから排除するのに十分な封止能力を有する。更に他の態様によれば、単一のバックシートによって、全ての更なるシートを除いて太陽電池パネルのための適当な積層が与えられ、及び／又は封止剤が形成される。更に、太陽電池パネル内及び／又はその上に材料の更なる層を形成することが可能である。
【００６８】
一態様によれば、本発明の太陽電池セル又は光電池セル及び／又はパネルは、同じ構造で同等の条件下で運転する従来の太陽電池又は光電池セル及び／又はパネル（非充填封止剤及び非充填バックシート）と比較して、直射の頭上からの日光中で少なくとも約０．５℃低い温度、同じ構造で同等の条件下で運転する従来の太陽電池又は光電池セル及び／又はパネルと比較して、直射の頭上からの日光中で少なくとも約１．０℃低い温度、同じ構造で同等の条件下で運転する従来の太陽電池又は光電池セル及び／又はパネルと比較して、直射の頭上からの日光中で少なくとも約２．０℃低い温度、同じ構造で同等の条件下で運転する従来の太陽電池又は光電池セル及び／又はパネルと比較して、直射の頭上からの日光中で少なくとも約３．０℃低い温度、同じ構造で同等の条件下で運転する従来の太陽電池又は光電池セル及び／又はパネルと比較して、直射の頭上からの日光中で少なくとも約４．０℃低い温度、同じ構造で同等の条件下で運転する従来の太陽電池又は光電池セル及び／又はパネルと比較して、直射の頭上からの日光中で少なくとも約５．０℃低い温度、同じ構造で同等の条件下で運転する従来の太陽電池又は光電池セル及び／又はパネルと比較して、直射の頭上からの日光中で少なくとも約７．０℃低い温度、同じ構造で同等の条件下で運転する従来の太陽電池又は光電池セル及び／又はパネルと比較して、直射の頭上からの日光中で少なくとも約１０．０℃低い温度などで運転することができる。
【００６９】
直射の頭上からの日光とは、広範には、日射のピーク強度、例えば約１０：００ＡＭ〜約３：００ＰＭの間、約１１：００ＡＭ〜約２：００ＰＭの間、約１２：００ＰＭなどの一日の一部の時間を指す。日射に影響を与える他のファクターとしては、成層圏オゾンレベル、季節、緯度、高度、気象条件などを挙げることができる。
【００７０】
一態様によれば、本発明の太陽電池又は光電池セル及び／又はパネルは、同じ構造で同等の条件下で運転する従来の太陽電池又は光電池セル及び／又はパネル（非充填封止剤及び非充填バックシート）と比較して、直射の頭上からの日光中で少なくとも約０．５％多い電力、同じ構造で同等の条件下で運転する従来の太陽電池又は光電池セル及び／又はパネルと比較して、直射の頭上からの日光中で少なくとも約１．０％多い電力、同じ構造で同等の条件下で運転する従来の太陽電池又は光電池セル及び／又はパネルと比較して、直射の頭上からの日光中で少なくとも約１．５％多い電力、同じ構造で同等の条件下で運転する従来の太陽電池又は光電池セル及び／又はパネルと比較して、直射の頭上からの日光中で少なくとも約２．０％多い電力、同じ構造で同等の条件下で運転する従来の太陽電池又は光電池セル及び／又はパネルと比較して、直射の頭上からの日光中で少なくとも約３．０％多い電力、同じ構造で同等の条件下で運転する従来の太陽電池又は光電池セル及び／又はパネルと比較して、直射の頭上からの日光中で少なくとも約４．０％多い電力、同じ構造で同等の条件下で運転する従来の太陽電池又は光電池セル及び／又はパネルと比較して、直射の頭上からの日光中で少なくとも約５．０％多い電力などを生成することができる。
【００７１】
本発明の一態様によれば、バックシートは、更なる熱移動を促進及び／又は補助するための更なるフィン、隆起部、ヒートシンク、及び／又は拡張した表面を含む。他の態様によれば、太陽電池パネルは、バックシートに熱的に接合した複数の金属フィン、隆起部、ヒートシンク、及び／又は拡張した表面を更に含む。また、例えばファン及び／又はブロワのような１以上の更なる対流装置を含ませることもできる。ペルチエ冷却器、熱電冷却器、熱イオン冷却器、及び／又は他の同様の装置を加えて、太陽電池パネルからの熱の除去を促進させることもできる。或いは、液体冷却器、冷却サイクル、及び／又は熱エンジンを用いることによって、太陽電池パネルから熱又は温度を除去するための更なるメカニズムを与えて効率性を向上させることができる。
【実施例】
【００７２】
比較例１：
一態様による充填封止剤の有効性を試験するために、公知の従来の手順にしたがって対照試料の積層パネルを製造した。パネルは、２０３ｍｍの長さ及び幅を有する単一の正方形のガラス片に積層した１５６ｍｍの長さ及び幅を有する単一の正方形の太陽電池セルを含んでいた。太陽電池セルは、他の公知の添加剤を有する高速硬化エチレン酢酸ビニルを用いてガラスに積層した。太陽電池セルの背面側に、高速硬化エチレン酢酸ビニル及びガラススクリム材料を積層した。積層したパネルはバックシートを有していなかった。
【００７３】
太陽電池パネル内の太陽電池セルの背面上の温度を調べるために、Omega Engineering, Inc., Stamford, Connecticut, USAからのセメントオンＥタイプの熱電対（ＣＯ２−Ｅ）を用いた。以下のようにして、熱電対を太陽電池パネルの太陽電池セルの背面側に接続した。まず、ポリイミドフィルムテープ：3M Company, St. Paul, Minnesota, USAからの3M #5413を太陽電池セルの背面側の中央部に施した。次に、熱電対の表面上にポリイミドフィルムテープの第２の層を用いることによって、セメントオンＥタイプの熱電対をフィルムテープの非粘着表面に取り付けた。熱電対を、Fluke Corporation, Everett, Washington, USAからのFlukeデータ獲得及び記録装置に接続した。積層パネルを、３９００Ωの抵抗を含む回路に接続した。電圧も記録した。積層パネルを、バッキングボードへのレール上に載置した。バッキングボードを以下に更に議論する数日間の運転にかけた。データの獲得速度は、２０秒毎又は１分間に３回であった。データは、Frederick, Maryland, USAに設置された試験場において取られた晩秋の日を示している。
【００７４】
実施例１：
背面側封止剤を、９μｍの平均粒径を有する１５重量％の炭化ケイ素を充填したエチレン酢酸ビニルに置き換えた他は、比較例１にしたがって積層パネルを製造した。封止剤はガラススクリムを含んでいなかった。炭化ケイ素を含むパネルに熱電対を取り付け、上記のバッキングボードに載置した。炭化ケイ素充填封止剤を含むパネルの温度及び電圧を記録するように、データ獲得及びデータ記録装置を構成した。
【００７５】
一日の時間と、それぞれの熱電対によって測定された温度の差（対照から充填ＥＶＡを減じる）との関係を図４〜６に示す。図４は、早朝及び夕方近くにおいては温度差が比較的小さい（約１℃未満）ことを示す。温度差は、正午付近での約５℃でピークに達した。
【００７６】
図５は、同じ太陽電池パネルによる別の日でのデータを示す。午後の間での温度差は、約３℃〜約７℃の範囲であった。グラフにおけるばらつきの幾つかは頭上の雲が移動したことによって生じたと考えられる。温度差は、太陽の角度が減少するにつれて夕方近くに減少した。
【００７７】
図６は、同じ太陽電池パネルによる更に別の日でのデータを示す。午後早い時間での温度差は、４℃超でピークに達し、太陽がもはや直接頭上から照射しなくなった夕方近くの時間では次第に減少した。測定された電圧を二乗し、抵抗値で割ることによって、電力の差を計算した。電力の差は、温度差の増加に対して比例する基準電力の割合として増加した。電力の増加は、約１％〜約６％（正午）の範囲であった。
【００７８】
実施例２：
背面側の封止剤を、１．５μｍの平均粒径を有する１５重量％のタルクを充填したエチレン酢酸ビニルに置き換えた他は、比較例１にしたがって第２の積層パネルを製造した。封止剤はガラススクリムを含んでいなかった。タルクを含むパネルに熱電対を取り付け、上記のバッキングボードに載置した。タルクを充填した封止剤を含むパネルの温度及び電圧を記録するように、データ獲得及びデータ記録装置を構成した。
【００７９】
図７は、対照例及びタルクを充填した封止剤のパネルによる更に別の日のデータを示す。温度差は午後早い時間にピークに達し、頭上の太陽が変化するにつれて減少し続けた。電力の差は平均で３％であった。電力の差は、少なくとも部分的に抵抗のサイズのために水増しされている可能性がある。
【００８０】
上記の明細書において本発明を特定の好ましい態様に関して説明し、多くの詳細を例示の目的のために示したが、本発明は更なる態様を受け入れることができ、本明細書及び特許請求の範囲に記載されている特定の詳細は、本発明の基本原理から逸脱することなく相当に変化させることができることは当業者には明らかであろう。
【図１】
2011517137.tif 000003
【図２】
2011517137.tif 000004
【図３】
2011517137.tif 000005
【図４】
2011517137.tif 000006
【図５】
2011517137.tif 000007
【図６】
2011517137.tif 000008
【図７】
2011517137.tif 000009
【国際調査報告】
2011517137.tif 000010
2011517137.tif 000011
2011517137.tif 000012